Colourless inorganic glasses with a sharp optical absorption cut off between 370 and 425 nm, products from said glassesThe object of the present invention is colourless inorganic glasses, as well as products manufactured from said glasses. Said glasses are of the type containing copper halides or copper cadmium halides and having a sharp optic al absorption cutoff between 370 nm and 425 nm; essentially having the composition below, expressed in cationic percentages: 23-73 % SiO2; 15-45 % B2O3; 0-24 % Al2O3; 0-12 % Li2O; 0-20 % Na2O; 0-12 % K2O; 0.25-5 % CaO+BaO+SrO; 0.125-1 % Cu2O; 0-1 % CdO; 0-5 % ZrO2; 0-0.175% C, 0-2% Br, 0.25-2 % Cl+Br; and 0-2 % F; the Cl, Br and F contents being themselves expressed in percentages by weight of the total composition; the weight content of bromin e being greater than the weight content of chlorine (Br ~ Cl); with an adequat e amount of reducing agent(s) which is (are) advantageously selected from SnO2 , As2O3, Sb2O3, and mixtures thereof, in order to have mainly, in said glasses , the copper in the form of cuprous ions (Cu+), and therefore glasses which ha ve neither a red coloration, nor a blue green coloration; and the residual yellow coloration of which is minimised.One kind contains copper halide or the halid colourless inorganic glass of copper cadmium, and this glass has the photoabsorption sharp cut-off at 370-425nm; described flint glass mainly has the following composition of representing by positively charged ion percentage ratio:23-73％????sio 215-45％????b 2o 30-24％?????al 2o 30-12％?????li 2o 0-20％?????na 2o 0-12％?????k 2o 0.25-5％???cao+bao+sro0.125-1％??cu 2o 0-1％??????cdo0-5％??????zro 20-1.75％???cl0.25-2％???cl+br0-2％??????br0-2% f; cl, the content of br and f represent itself to account for the percentage ratio of forming gross weight, and the weight content of bromine is greater than chlorine (br＞cl); and containing the reductive agent of q.s, reductive agent is selected from sno preferably 2, as 2o 3, sb 2o 3with their mixture, reductive agent is to make described glass mainly have cuprous ion (cu +) copper of form, make this glass neither redness, neither blue-greenish colour, and residual atomic weak yellow, the result measures by standard t51-067 (nf), ◆ to (wavelength during 1% transmission is by the transmission curves of described 2mm heavy sheet glass sample at 370-395nmdetermine) glass that has uv to end, yellowness index is less than 1.3, better less than 1;◆ to 400nm (wavelength during 1% transmission is measured by the transmission curves of described 2mm heavy sheet glass sample)the glass that has uv to end, yellowness index are less than 2.3, better less than 2;◆ to 405nm (wavelength during 1% transmission is measured by the transmission curves of described 2mm heavy sheet glass sample)the glass that has uv to end, yellowness index are less than 4, better less than 3;◆ to 411nm (wavelength during 1% transmission is measured by the transmission curves of described 2mm heavy sheet glass sample)the glass that has uv to end, yellowness index are less than 20, better less than 12;◆ to 415nm (wavelength during 1% transmission is measured by the transmission curves of described 2mm heavy sheet glass sample)the glass that has uv to end, yellowness index are less than 50, better less than 20.
370 내지 425㎚ 사이에서 예리한 광학적 흡수 차단을 갖는무색 무기 유리와 상기 유리로부터 제조된 제품본 발명은 양이온 %로 나타낸, 23-73% SiO2, 15-45% B2O3, 0-24% Al2 O3, 0-12% Li2O, 0-20% Na2O, 0-12% K2O, 0.25-5% CaO+BaO+SrO, 0.125-1% Cu2 O, 0-1% CdO, 0-5% ZrO2, 0-1.75% Cl, 0-2% Br 및 0-2% F의 조성물을 필수적으로 포함하고, 이 때 Cl, Br 및 F 함량은 총 조성물의 중량%로 나타내며 Cl+Br는 0.25-2%이고 염소의 중량 함량 보다 브롬의 중량 함량이 크고(Br>Cl); SnO2, As2O3, Sb2 O3 및 이들 혼합물로부터 바람직하게 선택된 적당량의 환원제를 가져 유리 중 구리 이온(Cu+)의 형태로 구리를 주로 가지며, 따라서 적색 또는 청녹색을 갖지 않고; 표준 T51-067(NF)에 따라 최소화된 잔여 황색을 가지며; 구리할로겐화물 턞d1020010108213풔?구리카드뮴할로겐화물을 함유하고, 370nm 내지 425nm 사이에서 예리한 광학적 흡수 차단을 갖는 형태의 무색 무기 유리에 관한 것이다. 양이온 %로 나타낸, 23-73% SiO2, 15-45% B2O3, 0-24% Al2O 3, 0-12% Li2O, 0-20% Na2O, 0-12% K2O, 0.25-5% CaO+BaO+SrO, 0.125-1% Cu2O, 0-1% CdO, 0-5% ZrO2, 0-1.75% Cl, 0-2% Br 및 0-2% F의 조성물을 필수적으로 포함하고, 이 때 Cl, Br 및 F 함량은 총 조성물의 중량%로 나타내며 Cl+Br는 0.25-2%이고 염소의 중량 함량 보다 브롬의 중량 함량이 크고(Br>Cl); SnO2, As2O3, Sb2O3 및 이들 혼합물로부터 바람직하게 선택된 적당량의 환원제를 가져 유리 중 구리 이온(Cu+)의 형태로 구리를 주로 가지며, 따라서 적색 또는 청녹색을 갖지 않고; 표준 T51-067(NF)에 따라 최소화된 잔여 황색을 가지며; 구리할로겐화물 또는 구리카드뮴할로겐화물을 함유하고, 370nm 내지 425nm 사이에서 예리한 광학적 흡수 차단을 갖는 형태의 무색 무기 유리: 여기서, 상기 황색 지수는 - 370 및 395nm 사이에서 UV 차단(2mm 두께의 상기 유리의 샘플에 대해 광학적 투과 그래프 상에 측정된 1% 투과에서 파장)을 갖는 유리에 대해 1.3 미만, 바람직하게는 1 미만, - 400nm에서 UV 차단(2mm 두께의 상기 유리 샘플에 대해 광학적 투과 그래프 상에 측정된 1% 투과에서 파장)을 갖는 유리에 대해 2.3 미만, 바람직하게는 2 미만, - 405nm에서 UV 차단(2mm 두께의 상기 유리 샘플에 대해 광학적 투과 그래프 상에 측정된 1% 투과에서 파장)을 갖는 유리에 대해 4 미만, 바람직하게는 3 미만, - 411nm에서 UV 차단(2mm 두께의 상기 유리 샘플에 대해 광학적 투과 그래프 상에 측정된 1% 투과에서 파장)을 갖는 유리에 대해 20 미만, 바람직하게는 12 미만, - 415nm에서 UV 차단(2mm 두께의 상기 유리 샘플에 대해 광학적 투과 그래프 상에 측정된 1% 투과에서 파장)을 갖는 유리에 대해 50 미만, 바람직하게는 20 미만이다.